(57)【特許請求の範囲】
【請求項１】
成分Ａ）少なくとも１種のフィルム形成用結合剤と、
成分Ｂ）任意に、前記結合剤のための少なくとも１種の架橋剤と、
成分Ｃ）フィルム形成用結合剤Ａ）の量を基準にして０．５〜４０重量％の変性ナノ粒子と、
成分Ｄ）任意に、有機溶媒、水、顔料、充填剤および／または塗料添加剤と
を含む、塗料組成物であって、
前記変性ナノ粒子が、一般式Ｉ  Ｍｅ（ＯＲ1）4および／または一般式ＩＩ  Ｍｅ（ＯＣＯＲ1）4（式中、Ｒ1は、アルキル残基、アリール残基および／またはアラルキル残基であり、Ｍｅはジルコニウムおよび／またはチタンである）の化合物で熱分解法シリカを処理することにより製造される熱分解法シリカを含み、かつ
前記変性ナノ粒子が、ヒドロキシ官能性結合剤および／またはカルボキシ官能性結合剤および／または他のヒドロキシ官能性化合物および／またはカルボキシ官能性化合物に導入され、これらの官能性結合剤および／または官能性化合物と一緒に予備分散され、粉砕されたものであることを特徴とする塗料組成物。
【請求項２】
Ｒ1が１〜２０個の炭素原子を有する置換されていてもよい線状アルキル残基または分岐アルキル残基、フェニル残基、ナフチル残基、ベンジル残基およびアルキル残基中に１〜１０個の炭素原子を有するフェニルアルキル残基からなる群から選択された残基である、請求項１に記載の塗料組成物。
【請求項３】
Ｒ1が１〜６個の炭素原子を有するアルキル残基である、請求項１に記載の塗料組成物。
【請求項４】
シラン化熱分解法シリカが用いられる、請求項１〜３のいずれか１項に記載の塗料組成物。
【請求項５】
一般式Ｉおよび／またはＩＩの化合物による前記ナノ粒子の処理が、一般式Ｓｉ（ＯＲ2）nＲ34-n（式中、ｎ＝１、２、３または４、Ｒ2はＲ1の意味を有し、Ｒ3は炭素原子を経由してケイ素に直接結合されている所望のあらゆる有機基を表す）のシラン化合物による処理と組み合わせて行われる、請求項１〜４のいずれか１項に記載の塗料組成物。
【請求項６】
前記ナノ粒子が、前記ナノ粒子の量を基準にして１〜６０重量％の一般式Ｉおよび／またはＩＩの化合物で熱分解法シリカを処理することにより製造される、請求項１〜５のいずれか１項に記載の塗料組成物。
【請求項７】
フィルム形成用結合剤Ａ）の量を基準にして１〜２０重量％の変性ナノ粒子Ｃ）を含む、請求項１〜６のいずれか１項に記載の塗料組成物。
【請求項８】
透明クリアコートまたは顔料入りコートを含む、請求項１〜７のいずれか１項に記載の塗料組成物。
【発明の詳細な説明】
【技術分野】
【０００１】
本発明は、熱分解法シリカに基づく変性ナノ粒子、変性ナノ粒子の製造方法および変性ナノ粒子を含有する耐引掻性が改善された塗料組成物に関する。
【背景技術】
【０００２】
塗料の耐引掻性、硬度および耐磨耗性などの機械的安定性の改善は、特に自動車トップコートに関して長い間中心的な課題であった。クリアコートまたはトップコートにナノ粒子を導入することにより上述した特性を改善することは知られている。ここで技術的に難しい問題は、塗料の特性の一般的範囲が影響を受けないままであるような方式で塗料にナノ粒子の必要量を導入することである。例えば、光学的品質（クリアコートにおける透明性または顔料入り塗料における色合い）、レオロジー、流れおよび粘着力などの特性がナノ粒子の使用によって悪影響を受けないことを確実にするべきである。
【０００３】
例えば、ＥＰ１２１６２７８、ＥＰ１１９５４１６およびＤＥ１０２３９４２４には、耐引掻性を付与するために様々に構造化され官能化されたナノ粒子および塗料の中でのこうしたナノ粒子の使用が記載されている。
【０００４】
ＷＯ０３／１０２０８９には、フィルム形成用結合剤中の分散体として存在する化学的に変性されたナノ粒子が更に記載されている。ナノ粒子は、ここでは一般式Ｓｉ（ＯＲ）3−（ＣＨ2）n−Ｚ（式中、Ｚは、長鎖アルキル基、フルオロカーボン基または少なくとも２個のメチル基を有するシラン基を表わす）の化合物によって変性されている。基Ｚは、変性ナノ粒子が非変性粒子が示すより結合剤に対して低い適合性を示し、よって好ましくは、変性ナノ粒子を含有する塗料の表面に集まることを確実にすることを意図している。
【０００５】
ＤＥ１０２４１５１０には、凝集ナノ粒子粉末および有機結合剤から調製された組成物が記載されている。ナノ粒子は、ここでは一般式Ｓｉ（ＯＲ’）nＲ4-n、ＳｉＣｌnＲn-4、（Ｒ’mＲ’’m-3Ｓｉ2）ＮＨ、Ｔｉ（ＯＲ’）nＲ4-nおよびＺｒ（ＯＲ’）nＲ4n（式中、Ｒは、ケイ素、チタンまたはジルコニウムにＣ原子を経由して直接結合される官能基である）の化合物により処理されている。特に、官能基は、一旦ナノ粒子が結合剤を形成させる不飽和モノマーに導入されてしまうと、そのモノマーと重合され、架橋ナノ複合体を生じさせる不飽和二重結合を有する官能基である。
【０００６】
ＥＰ１１６６２８３には、改善された部分放電抵抗を示すとともにワイヤ上に軟質被膜を生じさせる、金属導体、特にワイヤのための塗料組成物が記載されている。これらの組成物は、表面上に反応性官能基および任意に非反応性官能基を有する元素酸素網目に基づく粒子を含有する。ここで、非反応性官能基は、網目の酸素を経由して結合されている。
【０００７】
しかし、上述した技術的問題を満足に解決することができるナノ粒子またはナノ粒子を塗料に導入する方法を提供することが今まで可能であることは証明されていない。
【発明の開示】
【発明が解決しようとする課題】
【０００８】
従って、他の必須の塗料特性に関して比較的大幅な妥協の必要なしに改善された耐引掻性および硬度を達成するのに十分な量で塗料に導入し得るナノ粒子が今なお必要とされている。
【課題を解決するための手段】
【０００９】
本発明は、一般式Ｉ  Ｍｅ（ＯＲ1）4および／または一般式ＩＩ  Ｍｅ（ＯＣＯＲ1）4の化合物で熱分解法シリカを処理することにより製造される熱分解法シリカに基づく変性ナノ粒子に関する。Ｒ1は、ここではアルキル残基、アリール残基および／またはアラルキル残基を意味し、Ｍｅはジルコニウムおよび／またはチタンを意味する。ＭｅおよびＲ1は式ＩおよびＩＩにおいてそれぞれ独立して選択することが可能である。
【００１０】
本発明の好ましい実施形態は、疎水性シラン化熱分解法シリカに基づくナノ粒子から出発する。
【００１１】
従って、本発明は、一般式Ｉ  Ｍｅ（ＯＲ1）4および／または一般式ＩＩ  Ｍｅ（ＯＣＯＲ1）4の化合物でシラン化熱分解法シリカを処理することにより製造されるシラン化熱分解法シリカに基づく変性ナノ粒子にも関連する。Ｒ1およびＮｅは上述した意味を有する。
【００１２】
本発明によるナノ粒子を用いることにより、増加した量の活性ナノ粒子を塗料に導入できることが驚くべきことに見出された。ナノ粒子の分散および解凝集の相当な改善を達成することが可能であることが分かった。これは、これらの組成物から被着させた被膜の改善された機械的安定性、特に改善された耐引掻性をもたらす。ナノ粒子により変性されなかった塗料の既存の有利な特性は保持される。本発明によるナノ粒子は、塗料において実質的に中性の挙動を示す。塗料の流動学的挙動に及ぼす影響は最少であり、得られたクリアコートの透明性は非常に良好であり、顔料入り塗料の色は不変であり、塗料の表面構造は損なわれない。硬度の発現に及ぼす認め得る悪影響もない。
【発明を実施するための最良の形態】
【００１３】
以下で本発明をより詳しく説明する。
【００１４】
熱分解法シリカは、ここでは火炎加水分解またはアークプロセスの助け（定義については、ＲＯＥＭＰＰ  Ｌｅｘｉｋｏｎ，Ｌａｃｋｅ  ｕｎｄ  Ｄｒｕｃｋｆａｂｅｎ［Ｃｏａｔｉｎｇｓ  ａｎｄ  Ｐｒｉｎｔｉｎｇ  Ｉｎｋｓ］，１９９８,頁３２３も参照）により製造された高度分散合成シリカを意味すると考えられる。熱分解法シリカの製造は当業者に知られている。熱分解法シリカは商用製品として得ることが可能である。
【００１５】
本発明によると、熱分解法シリカに基づく、好ましくはシラン化熱分解法シリカに基づくナノ粒子は、一般式Ｉおよび／または一般式ＩＩの上述したジルコニウムおよび／またはチタン化合物による処理によって変性される。ここで、Ｒ1およびＭｅは上述した意味を有する。
【００１６】
Ｒ1は以下の意味を有する。
Ｒ1は、１〜２０個、好ましくは１〜１２個、特に好ましくは１〜６個の炭素原子を有する任意に置換された線状アルキル残基または分岐アルキル残基を含むアルキル残基であってもよい。アルキル残基は、所望のあらゆる有機基により、例えば、酸基、ヒドロキシル基およびアミノ基により置換されていてもよい。
【００１７】
Ｒ1は、同様に、例えばフェニル残基およびナフチル残基などの芳香族炭化水素残基を含むアリール残基であってもよい。
【００１８】
Ｒ1は、アルキル残基中の１〜１０個の炭素原子を有するベンジル残基、フェニルアルキル残基、例えばフェニルエチル残基などのアリール基によって置換されたアルキル残基を含むアラルキル残基であってもよい。アルキル残基も、ここでは上述した方式で置換されていてよい。
【００１９】
一般式ＩおよびＩＩの中の残基Ｒ1は、好ましくは、１つの式中で同じ残基Ｒ1を含むが、１つの式中で異なる残基Ｒ1の組み合わせも存在してよい。
【００２０】
Ｒ1は、好ましくは、例えば、メチル残基、エチル残基、プロピル残基、イソプロピル残基、ブチル残基、イソブチル残基、ペンチル残基またはヘキシル残基などの１〜６個の炭素原子を有するより低級のアルキル残基である。
【００２１】
一般式Ｉのジルコニウム化合物および／またはチタン化合物は、好ましくは用いられる。
【００２２】
一般式Ｉの好ましい化合物は、テトラプロピルチタネート、テトラプロピルジルコネート、テトラブチルチタネート、テトラブチルジルコネート、テトラペンチルチタネートおよびテトラペンチルジルコネートである。
【００２３】
一般式ＩＩの化合物の例は、有機酸のジルコニウムエステルおよびチタニウムエステルである。
【００２４】
一般式Ｉおよび／またはＩＩのジルコニウム化合物および／またはチタン化合物によるナノ粒子の変性を、ここにより詳しく説明する。ここでおよび以下の両方で、一般式Ｉおよび／またはＩＩの上述したジルコニウム化合物および／またはチタン化合物は一般式Ｉおよび／またはＩＩの指定化合物である。
【００２５】
可能な１つの製造方法は、１種以上の有機溶媒に変性のために用いられるべき一般式Ｉおよび／またはＩＩの化合物を初期に導入することを含む。用いてもよい溶媒は、例えば、エチレングリコールジメチルエーテル、プロピレングリコールジメチルエーテルなどのグリコールエーテル、エチレングリコールモノエチルエーテルアセテート、エチレングリコールモノブチルエーテルアセテート、３−メトキシ−ｎ−ブチルアセテート、ジエチレングリコールモノブチルエーテルアセテート、メトキシプロピルアセテートなどのグリコールエーテルエステル、酢酸ブチル、酢酸イソブチル、酢酸アミルなどのエステル、メチルエチルケトン、メチルイソブチルケトンなどのケトン、シクロヘキサノン、イソホロン、芳香族炭化水素（例えば、１３６〜１８０℃の沸点範囲を有する）および脂肪族炭化水素などの塗料のための従来の有機溶媒である。一般式Ｉおよび／またはＩＩの化合物は、ここでは、適する装置内で例えば１０〜１００℃での攪拌によって有機溶媒に混合してもよい。その後、ナノ粒子またはナノ粒子凝集物は、好ましくは攪拌しつつ且つ小分にして、この方式で得られた混合物に散布してもよい。これは、例えば、数分から数時間にわたって１０〜１００℃で進行してもよい。
【００２６】
しかし、１種以上の有機溶媒中のナノ粒子の懸濁液を初期に調製し、その後、一般式Ｉおよび／またはＩＩの化合物を添加することも可能である。
【００２７】
その後、得られた混合物は、適する装置、例えば高速ミキサ内で予備分散させてもよく、ジェット分散機または超音波によって例えばビードミル内で適する方式で所望の粒子サイズに分散させて下げてもよい。例えば一次粒子サイズ１〜２００ｎｍ、好ましくは１〜７０ｎｍに至るまで分散は行われる。
【００２８】
ナノ粒子は、ナノ粒子の量を基準にして例えば１〜６０重量％、好ましくは１〜４０重量％、最も好ましくは１〜２０重量％の一般式Ｉおよび／またはＩＩの化合物で処理される。ここで用いられるべき一般式Ｉおよび／またはＩＩの化合物の量は選択されたナノ粒子に応じて大幅に異なる。
【００２９】
上述した有機相中での変性ナノ粒子の調製は、好ましくは、一般式Ｉの化合物で変性されたナノ粒子を調製するために用いられる。
【００３０】
用いられるべき熱分解法シリカに基づくナノ粒子は、粒子表面上に官能基、特にヒドロキシル基を含んでもよい例えば１〜２００ｎｍ、好ましくは１〜１００ｎｍの平均一次粒子サイズを有する「ナノメートル」サイズ範囲の当業者に知られている従来の粒子を含む。熱分解法シリカに基づく使用可能なナノ粒子は、例えば、ＤｅｇｕｓｓａからＡｅｒｏｓｉｌ（登録商標）という商品名で種々のグレード、例えば、Ａｅｒｏｓｉｌ（登録商標）Ｒ９０、Ｒ１３０、Ｒ１５０、Ｒ２００、Ｒ３００、Ｒ３８０、Ｒ８１２、Ｒ９２００、Ｒ８２００、Ｃａｂｏｔ  ＣｏｒｐｏｒａｔｉｏｎからＣａｂ−Ｏ−Ｓｉｌ（登録商標）ＬＭ１５０、Ｍ−５、ＰＴＧ、ＴＳ−６１０およびＴＳ−５３０という商品名で、およびＷａｃｋｅｒからＨＤＫ  Ｎ２０、ＨＤＫ  Ｈ１８、ＨＤＫ  Ｔ４０およびＨＤＫ  Ｔ３０という商品名で商用製品として得ることが可能である。
【００３１】
既に上で述べたように、本発明により変性されるべきナノ粒子は、好ましい実施形態において、既にシラン化されていてもよい。シラン化すると、シリカ粒子のＯＨ基の一部は、適切な化合物と反応し、よってナノ粒子を撥水性にする。種々の選択肢はシラン化に関して知られている。例えば、熱分解法シリカのヒドロキシル基はクロロシランと反応してもよいか、またはアルキル（ジ）シラザンとも反応してよい。もう１つの選択肢は、一般式（ＯＲ）3ＳｉＣnＨ2n+1（式中、ｎ＝１０〜１８、Ｒは、１〜４個の炭素原子を有するアルキル残基を意味する）の化合物と熱分解法シリカのヒドロキシル基を反応させることを欧州特許第０６２７３１号明細書に記載されたように含む。熱分解法シリカに基づくこうしたシラン化ナノ粒子は、同様に、例えば、ＤｅｇｕｓｓａからＡｅｒｏｓｉｌ（登録商標）Ｒ７１１、Ｒ８０５、Ｒ９７２、Ｒ９７４、Ｒ２０２、Ｒ８１２、Ｒ７２００、Ｒ８２００およびＲ９２００という商品名で、ＷａｃｋｅｒからＨＤＫ  Ｈ１５、ＨＤＫ  Ｈ１８、ＨＤＫ  Ｈ２０およびＨＤＫ  Ｈ３０という商品名で、およびＣａｂｏｔ  ＣｏｒｐｏｒａｔｉｏｎからＣａｂ−Ｏ−Ｓｉｌ（登録商標）ＴＳ６１０、ＴＳ−５３０およびＴＳ−７２０という商品名で商業的に得ることが可能である。
【００３２】
本発明による更なる好ましい実施形態において、ナノ粒子は、シラン化合物による処理と組み合わせて一般式Ｉおよび／またはＩＩの化合物で変性してもよい。シラン化合物は、例えば、一般式Ｓｉ（ＯＲ2）nＲ34-n（式中、ｎ＝１、２、３または４、Ｒ2はＲ1の意味を有し、Ｒ3は炭素原子を経由してケイ素に直接結合されている所望のあらゆる有機基を表わす）の化合物を含んでもよい。ｎが１または２である場合、Ｒ3は同じかまたは異なることが可能であり、ｎが２、３または４である場合、Ｒ2は同じかまたは異なることが可能である。好ましくは、ｎ＝４のシラン化合物が用いられる。ここで、Ｒ2は上述した意味を有し、同じかまたは異なることが可能である。
【００３３】
シラン化合物による処理は、一般式Ｉおよび／またはＩＩの化合物による処理と並行して、または好ましくは一般式Ｉおよび／またはＩＩの化合物による処理後に進行してもよい。いずれの場合も、こういう処理は粉砕プロセスの前に進行するべきである。
【００３４】
特に好ましい本発明による１つの実施形態は、得られた変性ナノ粒子が特定の官能性化合物に追加として導入され、その後、これらの官能性化合物と一緒に共に予備分散され、粉砕される実施形態である。
【００３５】
ナノ粒子が般式Ｉおよび／またはＩＩの化合物により本発明に従って変性される時、これらの化合物のすべての官能基、例えば−ＯＲ1基がナノ粒子の表面に結合されるとは限らず、遊離−ＯＲ1基がまだ保持されていることが想定される。まだ遊離のこれらの基の助けによって、ナノ粒子が化学反応によってであろうと配位結合によってであろうと、特定の官能性化合物に結合され得ることが更に想定される。
【００３６】
官能性化合物は、まだ存在するナノ粒子の反応性基、例えば−ＯＲ1基に結合できることが意図されている官能基を含む一官能性および／または多官能性モノマー化合物、オリゴマー化合物および／またはポリマー化合物を含む。考慮してよい、適した官能基は、例えば、ＯＨ、ＣＯＯＨ、アミノ、チオール、カルバメート、イミド、エポキシド、イソシアネートおよび／またはエステル基などのルイス塩基度を有する所望のあらゆる有機基である。相応じて、官能化オリゴマー結合剤またはポリマー結合剤および／または相応じて他の官能化化合物を用いてもよい。例えば、ヒドロキシ官能性結合剤またはカルボキシ官能性結合剤および／または他のヒドロキシ官能性化合物またはカルボキシ官能性化合物、例えば、一価または多価の長鎖線状アルコールまたは長鎖分岐アルコール、例えば、５〜２０個の炭素原子を有する一価または多価の脂肪族アルコールを用いてもよい。
【００３７】
特に有利に用いてもよい官能化化合物は、変性ナノ粒子を導入するべきである塗料結合剤系の成分または好ましくは主成分でもある相応じてこうした官能化結合剤、例えばヒドロキシ官能性結合剤である。塗料系に全く問題なく直接導入してもよいナノ粒子を含有する安定なマスターバッチが得られる。塗料系内のナノ粒子の改善された解凝集および従って分散が得られる。
【００３８】
ナノ粒子マスターバッチは、例えば、高速ミキサ内で変性ナノ粒子を官能化化合物、特に官能化結合剤に混合し、予備分散させ、その後、例えばビードミルの方法によって適する装置内で分散を続けることにより製造してもよい。ここでは、官能化化合物、特に官能化結合剤を初期に導入し、変性ナノ粒子を結合剤に添加してもよいか、または変性ナノ粒子を初期に導入し、官能化化合物、特に官能化結合剤を変性ナノ粒子に添加してもよい。しかし、これらの変形と相違して、官能化化合物の存在下で一般式Ｉおよび／またはＩＩの化合物によりナノ粒子の本発明による処理／変性を行うことも可能である。官能化化合物は有機溶液または有機分散液として存在することが可能である。
【００３９】
ナノ粒子および官能化化合物、特に官能化結合剤は、ここでは、上限として９９：１、好ましくは８０：２０の官能化化合物：変性ナノ粒子の重量比で用いてもよい。重量比の下限は、臨界顔料体積濃度（ＣＰＶＣ）、すなわち、特定量のナノ粒子を適切に濡らすのにちょうど十分である官能化化合物の量に対応する官能化化合物：変性ナノ粒子の重量比であると考えてもよい。下限は、例えば、８０：２０〜３：２０の官能化化合物：変性ナノ粒子の重量比を含んでよい。
【００４０】
理想的には、官能化化合物、特に官能化結合剤は、ここでは、ナノ粒子表面上にまだ存在するすべての反応性基が結合剤の対応する官能基との反応によって可能な限り消費され得るように選択された量および条件で用いられる。任意にまだ存在する結合剤のあらゆる未反応官能基は、その後、塗料組成物中の適切な架橋剤の存在下で、架橋剤の反応性基と反応してもよく、従って架橋プロセスに参加してもよい。
【００４１】
ナノ粒子マスターバッチの分散は、例えば１〜１２００ｎｍ、好ましくは１〜７０ｎｍの所望の粒子サイズに至るまで進行する。
【００４２】
水の存在しない状態で、得られたナノ粒子マスターバッチは、例えば−１５〜８０℃の広い温度範囲内で優れた貯蔵安定性を示す。
【００４３】
自明である通り、本発明による上述したすべての実施形態は、単独で、または所望のあらゆる方式で互いに組み合わせて用いてもよい。
【００４４】
本発明は、以下の工程を含む変性ナノ粒子の製造方法にも関連する。
Ｉ）熱分解法シリカ、特にシラン化熱分解法シリカに基づくナノ粒子を提供する工程、
ＩＩ）一般式Ｉ  Ｍｅ（ＯＲ1）4および／または一般式ＩＩ  Ｍｅ（ＯＣＯＲ1）4（式中、Ｒ1は、アルキル残基、アリール残基および／またはアラルキル残基を意味し、Ｍｅはジルコニウムおよび／またはチタンを意味する）の化合物で熱分解法シリカ、特にシラン化熱分解法シリカを処理する工程、
ＩＩＩ）任意に、工程ＩＩの処理と共にまたは工程ＩＩの処理後に一般式Ｓｉ（ＯＲ2）nＲ34-n（式中、ｎ＝１、２、３または４、Ｒ2はＲ1の意味を有し、Ｒ3は、炭素原子を経由してケイ素原子に直接結合されている所望のあらゆる有機基である）のシラン化合物で熱分解法シリカ、特に既にシラン化された熱分解法シリカを処理する工程、
ＩＶ）任意に、ルイス塩基度を有する官能基を含む官能性モノマー化合物、オリゴマー化合物および／またはポリマー化合物にナノ粒子を導入する工程、ここで、工程ＩＩまたはＩＩＩで得られた変性ナノ粒子を官能性化合物に導入してもよいか、または出発ナノ粒子の変性は官能性化合物の存在下で工程ＩＩおよび／またはＩＩＩで進行する。
【００４５】
官能化化合物および官能基は既に上述した官能化化合物および官能基を含む。
【００４６】
本発明は、上述した変性ナノ粒子を含有する塗料組成物にも関連する。特に、本発明は、ナノ粒子で変性された塗料組成物であって、
Ａ）少なくとも１種のフィルム形成用結合剤と、
Ｂ）任意に、結合剤のための少なくとも１種の架橋剤と、
Ｃ）フィルム形成用結合剤Ａ）の量を基準にして０．５〜４０重量％、好ましくは１〜２０重量％の、一般式Ｉ  Ｍｅ（ＯＲ1）4および／または一般式ＩＩ  Ｍｅ（ＯＣＯＲ1）4（式中、Ｒ1は、アルキル残基、アリール残基および／またはアラルキル残基を意味し、Ｍｅはジルコニウムおよび／またはチタンを意味する）の化合物で熱分解法シリカを処理することにより製造される熱分解法シリカに基づくナノ粒子と、
Ｄ）任意に、有機溶媒、水、顔料、充填剤および／または従来の塗料添加剤と
を含む塗料組成物に関する。
【００４７】
本発明による塗料組成物中のフィルム形成用結合剤Ａ）および任意に存在する架橋剤Ｂ）の選択は特定のいかなる制約も受けない。塗料製品中で従来から使用可能な所望のいかなる結合剤も用いてよい。結合剤Ａ）は、例えば、ポリエステル、ポリウレタン、（メタ）アクリルコポリマー、エポキシ樹脂および混合物ならびに前述した結合剤の混成物を含んでもよい。しかし、このリストは限定となることを意図していない。上述したポリマー以外のポリマーも用いてよい。結合剤Ａ）は官能基を含んでもよい。官能基が存在する時、結合剤は、好ましくは分子当たり少なくとも２個の官能基を有する。
【００４８】
結合剤Ａ）の中に存在してもよい官能基の非限定的な例は、エポキシ基、カルボキシル基、ヒドロキシル基、アミノ基、イソシアネート基、オレフィン系不飽和基、アルコキシシラン基である。官能基は、ここでは、例えば、遮断ヒドロキシル基、遮断イソシアネート基または遮断アミノ基として遮断形態を取って存在してもよい。
【００４９】
任意に官能化された結合剤Ａ）の製造は当業者に十分に知られており、説明を要しない。
【００５０】
結合剤Ａ）は自己架橋性または外部架橋性である。しかし、結合剤Ａ）は物理的に乾燥している結合剤も含んでよい。
【００５１】
結合剤Ａ）に加えて、本発明による塗料組成物は、結合剤Ａ）の官能基と架橋反応を始めることができる架橋剤Ｂ）を含んでもよい。
【００５２】
架橋剤の選択は結合剤Ａ）の中に存在する官能基によって手引きされる。すなわち、架橋剤は、結合剤の官能価を補足する反応性官能価を示すように選択される。ここで、官能基は、ラジカル重合によっておよび／または付加によっておよび／または縮合によって互いに反応してもよい。
【００５３】
結合剤Ａと架橋剤Ｂ）との間の付加反応の例は、エステル基およびヒドロキシル基の形成を伴うカルボキシル基上へのエポキシ基の開環付加、ウレタン基および／またはウレア基の形成を伴うイソシアネート基上へのヒドロキシル基および／または第一アミノ基および／または第二アミノ基の付加、アルファ，ベータ−不飽和カルボニル基、特に（メタ）アクリロイル基上への第一アミノ基および／または第二アミノ基および／またはＣＨ−酸性基の付加、エポキシ基上への第一アミノ基および／または第二アミノ基の付加である。（Ａ）基と（Ｂ）基との間の縮合反応の例は、ウレタン基および／またはウレア基の形成および遮断剤の排除を伴うヒドロキシル基および／または第一アミノ基および／または第二アミノ基と遮断イソシアネート基の反応、水の排除を伴うヒドロキシル基とｎ−メチロール基の反応、エーテル化アルコールの排除を伴うヒドロキシル基とｎ−メチロールエーテル基の反応、エステル化アルコールの排除を伴うヒドロキシル基とエステル基のエステル交換反応、アルコールの排除を伴うヒドロキシル基とカルバメート基のウレタン交換反応、エーテル化アルコールの排除を伴うカルバメート基とｎ−メチロールエーテル基の反応である。ラジカル重合によって反応できる官能基（Ａ）および（Ｂ）の例は、オレフィン系不飽和基、例えば、ビニル基、アリル基、特に（メタ）アクリロイル基である。
【００５４】
２種以上の補足的官能基が相互に適合性である限り、２種以上の補足的官能基は、例を介して上述したタイプの２種以上の異なる反応を経由して硬化が進行し得るように、付加反応および／または縮合反応によって硬化可能な結合剤中に同時に存在してもよい。
【００５５】
本発明による塗料組成物は、フィルム形成用結合剤Ａ）の量を基準にして０．５〜４０重量％、好ましくは１〜２０重量％の、熱分解法シリカに基づく上述した変性ナノ粒子を含有する。ナノ粒子の前述した可能なすべての実施形態ももちろん含まれる。
【００５６】
変性ナノ粒子は、上で既に説明したように、特に好ましくは、追加的に官能化化合物に導入されてもよい。これも上で既に説明したように、塗料組成物の結合剤系の成分または好ましくは主成分でもある対応する官能化結合剤、例えばヒドロキシ官能性結合剤を官能化化合物としてとして用いることは、ここでは特に有利である。それに応じて原則として考慮され得る官能化結合剤も、塗料組成物中で用いるために既に上で記載された官能化結合剤である。
【００５７】
ナノ粒子マスターバッチをここでは塗料組成物のベース配合の間に直接製造し、そして塗料組成物に導入してもよいが、ナノ粒子マスターバッチを半完成品として製造し貯蔵し、そしてその後、必要な時に完成塗料組成物に導入してもよい。一般に、変性ナノ粒子は、それ自体として、または上述したマスターバッチの形態で塗料組成物に導入することが可能である。好ましくは、ナノ粒子およびナノ粒子マスターバッチは上述したように有機相の中で調製され、その後、適する方式で水性塗料組成物または溶媒系塗料組成物に導入される。
【００５８】
本発明による塗料組成物は、顔料および／または充填剤ならびに従来の塗料量で従来の塗料添加剤を含んでもよい。
【００５９】
本発明による塗料組成物は塗料用の従来の有機溶媒および／または水を含んでもよい。水性塗料組成物は例えばエマルジョン形態を取ってもよい。乳化状態は、ここでは、外部乳化剤の添加によって達成してもよいか、または系は水中で自己乳化作用を有する基、例えばイオン性基を含んでもよい。
【００６０】
本発明による塗料組成物は、選択された結合剤および架橋剤に応じて１成分塗料系または２成分塗料系として配合してもよい。１成分塗料組成物または２成分塗料組成物の好ましい例は、結合剤としてヒドロキシ官能性（メタ）アクリルコポリマーなどのヒドロキシ官能性結合剤、ポリエステル樹脂および／またはポリウレタン樹脂、ならびに架橋剤として、結合剤のヒドロキシル基と架橋してエーテル基および／またはエステル基を形成させるトリアジン系成分、例えばトリス（アルコキシカルボニルアミノ）トリアジン、アミノ樹脂、特にメラミン樹脂、および／またはエステル交換架橋剤および／または遊離ポリイソシアネートまたは遮断ポリイソシアネートを含むものである。更に好ましい１成分塗料系または２成分塗料系は、カルボキシ官能性架橋剤と組み合わせてエポキシ官能性結合剤を含むものである。
【００６１】
本発明による塗料組成物は単層被膜および多層被膜の中で用いてもよい。多層被膜の中で用いる時、塗料組成物は、好ましくは多層構造の外部被膜層の製造のために用いられる。外部被膜層は、例えば、顔料入りトップコート、クリアコートまたはシール用コートを形成させるために製造される顔料入り被膜層または無顔料被膜層を含んでもよい。
【００６２】
塗料組成物は、例えば、金属、プラスチック、木またはガラスの所望のいかなる基材上にも従来の塗布方法によって被着させてもよい。塗布方法の例は、ブラシ掛け、ロール塗布、ナイフ被覆、浸漬であるが、特に吹付である。塗布後、本発明による塗料組成物から被着させた被膜層は、任意のフラッシュオフ段階後に乾燥させるか、硬化させる。本発明による塗料組成物の組成に応じて、乾燥および／または硬化は室温で進行する場合があるか、または高温、例えば４０〜８０℃で促進させるか、あるいはより高い温度、例えば８０〜２２０℃で加熱（焼成）することによって促進させてもよい。本発明による放射線硬化性塗料組成物の場合、硬化は、高エネルギー放射線、例えばＵＶ線を照射することにより進行する。
【００６３】
本発明によるナノ粒子、特にナノ粒子マスターバッチの形態を取った、官能化結合剤などの官能化化合物に導入されたナノ粒子は、製造中、貯蔵中あるいは塗料組成物にナノ粒子を導入中または塗料組成物にナノ粒子を導入後、あるいは塗料組成物の塗布中または塗料組成物の塗布後を問わず、ナノ粒子と更なる結合剤または塗料組成物成分との間で適合性の問題を示さない。ナノ粒子の分散および解凝集の改善を達成することが可能であることが分かった。ナノ粒子を含有するマスターバッチおよび塗料組成物は貯蔵の際に安定である。ナノ粒子を変性するための一般式Ｉおよび／またはＩＩの特定の化合物を使用するおかげで、例えば、上述した官能化化合物および／または結合剤および／または他の塗料成分に導入する前に、本発明により変性されたナノ粒子の互いの二次反応または競争反応の危険を最少にすることが可能であることが分かった。本発明による塗料組成物から被着させた被膜層は、例えば非常に良好な表面品質、特に例えば高い耐引掻性および耐薬品性を有する。これらの有利な特性は、例えば、カラーマッチング、透明性、流動学的特性、流れ、粘着力および高度の発現などの、塗料組成物または塗料組成物から得られた被膜の他の重要な特性の減損を容認する必要なしに達成する場合がある。
【００６４】
本発明によるナノ粒子またはナノ粒子を含有する塗料組成物は、良好な機械的抵抗、特に高い耐引掻性を有する高品質被膜を必要とする用途において用いてもよい。本発明によるナノ粒子は、従って車両塗料および工業塗料の中で特に用いてよい。
【００６５】
以下の実施例を参照することにより本発明を更に説明する。
【実施例】
【００６６】
実施例１
熱分解法シリカナノ粒子を変性するためのＴｉ（ＯＰｒ）4の最適量の決定
【００６７】
Ｗａｃｋｅｒ製のＨＤＫ（登録商標）Ｔ３０を熱分解法シリカナノ粒子として用いた。ＨＤＫ（登録商標）Ｔ３０は、火炎加水分解を経由して製造された合成親水性非晶質シリカである。
【００６８】
１００ｇの酢酸ブチルおよび
【００６９】
【数１】
0005541864.tif 000002
【００７０】
が入ったビーカー内で５ｇのＨＤＫ（登録商標）Ｔ３０を攪拌した。２００〜２０００ｒｐｍでのＤｉｓｐｅｒｍａｔによる攪拌から１０分後、市販されている０．４５μｍのフィルタ（Ｍｉｌｌｅｘ−ＬＣＲ、Ｍｉｌｌｉｐｏｒｅ）によってシリカを濾過した。ＡＡＳ（原子吸収分光分析）によって過剰のＴｉ（ＯＰｒ）4に関して濾液を調べた。
【００７１】
シリカの表面を変性するためのチタネートの量をシリカに対して３５．３重量％として調べた。
Ｐｒ＝プロピル
【００７２】
チタネート変性熱分解法シリカペーストの調製
１００ｒｐｍでＤｉｓｐｅｒｍａｔにより攪拌しつつ、３５．７ｇ（９８％、３５．７ｇ、０．１２３モル）のＴｉ（ＯＰｒ）4を３７１．０ｇの普通のヒドロキシ官能性ポリエステル結合剤（Ｐ）に添加した。９９．１ｇのＨＤＫ（登録商標）Ｔ３０を３００ｇの酢酸ブチルと合わせて溶液に添加した。混合物を１００〜１０００ｒｐｍで１０分にわたり攪拌した。
【００７３】
１３００ｇの１ｍｍＳＡＺパール（Ｇａｒｂｅ，Ｌａｈｍｅｙｅｒ  ＆  Ｃｏ．ＡＧ）が入ったＰＭ１ペアーミル（Ｄｒａｉｓ）内で粉砕プロセスを６０℃で２８００ｒｐｍで行った。３時間後に、変性シリカ含有ペーストを得た。
【００７４】
（Ｐ）：ネオペンチルグリコール、トリメチロールプロパン、無水ヘキサヒドロフタル酸およびヤシ油脂肪酸から構成されたポリエステルポリオール７０重量％溶液。１３ｍｇＫＯＨ／ｇの酸価、１３６ｍｇ  ＫＯＨ／ｇのヒドロキシル価、３．８の計算ヒドロキシル官能価およびＳｏｌｖｅｓｓｏ（登録商標）１００における１５００の計算分子量を有する。
【００７５】
比較実施例１
非変性熱分解法シリカペーストの調製
上の４７０．６ｇのヒドロキシ官能性ポリエステル結合剤を７１．３ｇの酢酸ブチルおよび５８．１４ｇのＨＤＫ（登録商標）Ｔ３０に混合した。混合および粉砕の手順は、実施例１の変性熱分解法シリカペーストに関するのと同じ条件下で行った。
【００７６】
実施例２
変性シリカペーストを含有するクリアコートおよび非変性シリカペーストを含有する比較クリアコートの調製
クリアコート中の固体結合剤を基準にして１０％の変性シリカ粒子の含有率を達成するような量で実施例１のチタネート変性シリカペーストを普通の２Ｋ溶媒系ポリエステルクリアコートに導入した。以下の原料を混合することによりベースクリアコートを調製した。
【００７７】
0005541864.tif 000003
【００７８】
それに応じて、クリアコート中の固体結合剤を基準にして１０％のシリカ粒子の含有率を達成するような量で比較実施例１の非変性シリカペーストをベースクリアコートに導入した。
【００７９】
１：１．２のＯＨ：ＮＣＯの当量比が生じる量で、こうして得られたクリアコートおよび比較クリアコート（Ｐ）をそれぞれ以下の硬化剤溶液に混合した。
【００８０】
硬化剤溶液：８１ｇのヘキサメチレンジイソシアネートイソシアヌレート（Ｄｅｓｍｏｄｕｒ３３９０；Ｂａｙｅｒ）、９．５ｇのＳｏｌｖｅｓｓｏ（登録商標）１００および９．５ｇの酢酸ブチルの混合物
【００８１】
その後、普通の水性黒色ベースコート（ＤｕＰｏｎｔのベースコートＢｒｉｌｌｉａｎｔ  Ｂｌａｃｋ）の水性ベースコート層を与えられた試験パネルに３５μｍの乾燥層厚さで、混合によって得られたクリアコート組成物および比較クリアコート組成物を静電吹付によって被着させた。室温での１５分にわたるフラッシュオフ後に、クリアコート層を１４０℃（物体温度）で２５分にわたり焼成した。
【００８２】
結果
表１は被膜上で行われた技術試験の結果を示している。
【００８３】
表１  技術結果
0005541864.tif 000004
【００８４】
表１で分かるように、変性シリカナノ粒子含有クリアコートの光沢値および曇り度値は非変性シリカを含有する比較クリアコートより優れている。表面変性シリカ粒子を用いることによりＡｍｔｅｃ試験結果などの技術値も改善されている。特に、歪み後の光沢とリフロー後の光沢に関して大幅に改善された結果を達成した。
【００８５】
試験方法
曇り度値および光沢値：ＤＩＮ６７５３０（光沢）およびＤＩＮ  ＥＮ  ＩＳＯ１３８０３（曇り度）に準拠してＭｉｃｒｏ−Ｈａｚｅプラス（Ｂｙｋ−Ｇａｒｄｎｅｒ）によって測定した。
【００８６】
フィッシャー硬度：ＤＩＮ  ＥＮ  ＩＳＯ１４５７７−１に準拠してＦｉｓｃｈｅｒｓｃｏｐｅ  Ｈ１００（Ｆｉｓｃｈｅｒ  ＧｍｂＨ  ｕｎｄ  ＣＯ．ＫＧ）によって測定した。
【００８７】
Ａｍｔｅｃ：ＤＩＮ５５６６８に準拠；引掻きを実験室規模のＡｍｔｅｃ  Ｋｉｓｔｌｅｒカーウオッシュを用いて行った（Ｔｈ．Ｋｌｉｍｍａｓｈ  ａｎｄ  Ｔｈ．Ｅｎｇｂｅｒｔ，Ｄｅｖｅｌｏｐｍｅｎｔ  ｏｆ  ａ  ｕｎｉｆｏｒｍ  Ｌａｂｏｒａｔｏｒｙ  ｔｅｓｔ  ｍｅｔｈｏｄ  ｆｏｒ  ａｓｓｅｓｓｉｎｇ  ｔｈｅ  ｃａｒ  ｗａｓｈ  ｒｅｓｉｓｔａｎｃｅ  ｏｆ  ａｕｔｏｍｏｔｉｖｅ  ｔｏｐ  ｃｏａｔｓ，ｉｎ  ＤＦＯ  Ｐｒｏｃｅｅｄｉｎｇｓ  ３２，頁５９〜６６，Ｔｅｃｈｎｏｌｏｇｉｅ−Ｔａｇｅ，Ｐｒｏｃｅｅｄｉｎｇｓ  ｏｆ  ｔｈｅ  Ｓｅｍｉｎａｒ  ｏｎ  ２９．ａｎｄ  ３０．４．９７  ｉｎ  Ｃｏｌｏｇｎｅ，Ｐｕｂｌｉｓｈｅｄ  ｂｙ  Ｄｅｕｔｓｃｈｅ  Ｆｏｒｓｃｈｕｎｇｓｇｅｓｅｌｌｓｃｈａｆｔ  ｆｕｅｒ  Ｏｂｅｒｆｌａｅｃｈｅｎｂｅｈａｎｄｌｕｎｇ  ｅ．Ｖ．，Ａｄｅｒｓｓｔｒａｓｓｅ９４，４０２１５Ｄｕｅｓｓｅｌｄｏｒｆを参照すること）。
【００８８】
２０度の照明の角度で歪み後直接および１時間のリフロー後に各場合に残留光沢（％）を測定した。